Brevet FR2729009A1 — publié le 19960705

Electrode bifonctionnelle Dour aénérateur électrochimique ou sunercondensateur et son Procédé de fabrication La présente invention concerne une électrode bifonctionnelle pour générateur électrochimique ou supercondensateur. Elle s'étend en outre à son procédé de fabrication. Les électrodes des générateurs électrochimiques et des supercondensateurs classiques sont séparées par une couche d'un matériau poreux qui est ensuite imprégné d'électrolyte. Ce séparateur constitue un composant, généralement disponible commercialement, qui est assemblé avec les autres composants lors du montage de l'élément (générateur ou supercondensateur). Il doit donc posséder une tenue mécanique intrinsèque suffisante pour être manipulable et résister aux contraintes d'une fabrication industrielle automatisée. Ces composants présentent l'inconvénient d'être coûteux et de n'être pas spécifiquement adaptés au type de générateurs dans lequel ils sont utilisés. Les séparateurs classiques limitent l'amélioration des performances des générateurs électrochimiques et des supercondensateurs. La présente invention concerne en particulier une électrode permettant d'améliorer les performances volumique et massique des générateurs électrochimiques ou des supercondensateurs. La présente invention a également pour but de proposer une électrode permettant d'augmenter la fiabilité des générateurs ou des supercondensateurs qui la contiennent. La présente invention a aussi pour but de proposer une électrode permettant la suppression du séparateur en tant que composant distinct de l'assemblage électrochimique. L'objet de la présente invention est une électrode pour générateur électrochimique ou supercondensateur comportant un électrolyte liquide, comprenant une première couche électroniquement conductrice contenant une matière électrochimiquement active et possédant une première face et une deuxième face, caractérisée en ce qu'elle comprend une deuxième couche microporeuse non conductrice constituée d'un matériau polymère adhérent & à l'une au moins desdites face de ladite première couche, ladite deuxième couche assurant la fonction de séparateur et étant susceptible d'être imprégnée par ledit électrolyte. L'électrode selon l'invention remplit donc simultanément la fonction de siège de la réaction électrochimique, qui met en jeu la matière active contenue dans la première couche, et la fonction de séparateur assurée par la deuxième couche microporeuse qui s'imprègne de l'électrolyte liquide introduit dans le générateur ou le supercondensateur. De préférence encore, le volume poreux de ladite deuxième couche est compris entre 30% et 95%. Une porosité supérieure à 95% affecte la tenue mécanique du séparateur, mais si la porosité est insuffisante la deuxième couche introduira une résistance trop élevée en série. De préférence, l'épaisseur de ladite deuxième couche est comprise entre 1 ohm et lOOlua. Si l'épaisseur de la deuxième couche est trop faible, la répartition de matière sera inhomogène et la tenue mécanique du séparateur sera insuffisante (risque de perforation). L'augmentation de l'épaisseur de la deuxième couche au-del & de lOOgm n'améliore pas les performances du générateur, mais conduit à une diminution de la capacité volumique par un accroissement du volume occupé par le séparateur. Selon une première variante de réalisation, ladite deuxième couche est constituée d'un matériau polymère choisi parmi le polyfluorure de vinylidène (PVDF), le polychiorure de vinyl (PVC), le polymétacrylate de méthyle, le triacétate de cellulose (CA), une polysulfone, un polyéther, une polyoléfine comme le polyéthylène (PE), l'oxyde de polyéthylène (PEO), le polypropylène (PP), et leurs copolymères. Selon une deuxième variante de réalisation, ladite deuxième couche est constituée d'un matériau polymère qui est un alliage du polyfluorure de vinylidène PVDF (CH2-CF2) avec un polymère choisi parmi une polysulfone, le polymétacrylate de méthyle, la polyvinylpyrolidone, et les copolymères de polyfluorure de vinylidène et de polytétrafluoréthylène (PTFE), de polyfluorure de vinylidène et d'hexafluorure de propylène, de polyacétate de vinyl (PVAC) et d'alcool polyvinylique (APV). Le PVDF possède une grande résistance mécanique et de bonnes caractéristiques électrochimiques, et ses alliages ont une grande résistance à la fatigue et à l'abrasion Dans certains cas il est nécessaire d'ajouter un agent mouillant dans la deuxième couche à raison de moins de 10% en poids de polymère.Cet agent permet d'améliorer la pénétration et la répartition de l'électrolyte dans le séparateur. Selon une forme d'exécution de l'invention, ladite deuxième couche est constituée d'un matériau polymère réticulé. Ainsi la structure du polymère est rendue plus rigide, et lorsque le matériau s'imprègne d'électrolyte son gonflement reste faible. Dans le cas où l'une des électrodes d'un générateur électrochimique est constituée d'un métal susceptible de former des dendrites, la résistance de la deuxième couche vis à vis de la perforation est accrue, ce qui minimise le risque de court-circuit et accroit la fiabilité du générateur. Lorsque la tenue mécanique de la première couche est insuffisante, ou bien que cette première couche n'est pas suffisamment conductrice, l'électrode selon l'invention comprend en outre un support conducteur de courant. Ce support peut être constitué par exemple par un feuillard métallique, un métal déployé, une grille ou un tissu métallique. Selon une première forme d'exécution de l'invention, ledit support est situé ah contact de ladite première face de ladite première couche et ladite deuxième couche est adhérente a ladite deuxième face de ladite première couche. L'électrode est composée de l'empilement du support de la première couche contenant la matière active et de la deuxième couche polymère. Selon une deuxième forme d'exécution de l'invention, ledit support est inclus dans ladite première couche et ladite deuxième couche est adhérente å ladite première face et à ladite deuxième face de ladite première couche. Par exemple le support peut être placé au centre de la première couche dont chacune des deux faces est recouverte de la deuxième couche polymère. La présente invention a aussi pour objet un supercondensateur comportant une électrode dans laquelle la première couche contient une matière électrochimiquement active choisie parmi le charbon actif et un oxyde d'un métal de transition, comme 1' iridium ou le ruthénium, et une deuxième couche constituée de polyfluorure de vinylidène. Une telle électrode convient plus particulièrement un supercondensateur à électrolyte organique ou électrolyte sulfurique aqueux. Le supercondensateur comporte au moins une électrode selon l'invention mais il peut tout aussi bien comporter à la fois une électrode et une contre-électrode selon l'invention. La présente invention a encore pour objet un générateur électrochimique comportant une électrode dans laquelle la première couche contient une matière électrochimiquement active choisie parmi les matériaux susceptibles d'intercaler un cation alcalin et une deuxième couche constituée de polyfluorure de vinylidène. Une telle électrode est plus particulièrement destinée à être utilisée dans un générateur électrochimique au lithium. Le générateur électrochimique peut comporter une électrode, anode ou cathode, selon l'invention et une contre-électrode de type classique; il contient en outre un électrolyte non aqueux composé d'un sel de lithium dans un solvant organique.Mais le générateur électrochimique peut aussi comporter la fois une cathode et une anode selon 1 'invention placée face & BR Dans le cas d'un générateur électrochimique au lithium, le matériau susceptible d'intercaler un ion lithium est par exemple du graphite ou du coke lorsqu'il s'agit d'une anode ou bien un oxyde lithié ou non lithié d'un métal de transition, comme le manganèse, le vanadium, le nickel, le cobalt, chrome ou titane pour une cathode. L'utilisation d'une électrode selon la présente invention permet de supprimer le séparateur en tant que composant distinct, tout en constatant au niveau du couple électrochimique une percolation ionique et une tenue mécanique améliorées. La deuxième couche peut atteindre une porosité élevée et ainsi retenir une quantité d'électrolyte suffisante pour assurer une durée de vie maximale au générateur ou au supercondensateur. L'emploi d'une telle électrode est compatible avec la plupart des solvants d'électrolyte, aqueux ou non aqueux. La présente invention a également pour objet un procédé de fabrication d'une électrode comprenant une première couche contenant la matière électrochimiquement active et une deuxième couche microporeuse constituée d'un matériau polymère et solidaire de ladite première couche. Ledit procédé comporte les étapes suivantes: - on réalise ladite première couche, - ladite première couche est recouverte d'un film de solution dudit polymère dans un solvant volatil, - ledit film est ensuite mis en contact avec un premier non-solvant volatil miscible avec ledit solvant, - ladite électrode est enfin séchée pour éliminer ledit solvant et ledit non-solvant. La première couche de l'électrode est réalisée de manière connue en fonction du type de générateur ou de supercondensateur que l'on souhaite obtenir. Ledit solvant est un solvant organique choisi parmi la cyclohexanone, le dichlorométhane, la diméthylacétamide (DMA), la diméthyl formamide (DMF), I 'hexaméthylphosphoramide (HMP > , la diméthylsulfoxyde (DXSO), le triéthylphosphate (TEP), la l-méthyl-2-pyrolydone ou N-méthylpyrolidone (NMP) et leurs mélanges. On utilise de préférence un solvant organique dans lequel le polymère se dissout sans difficultés et qui peut être facilement éliminé par chauffage à une température modérée sans risque d'endommAger la matière active. Le polymère choisit est mis en solution concentrée dans ce solvant. La concentration en polymère ne doit pas être trop élevée car c'est l'un des paramètres qui conditionne la porosité de la deuxième couche; il est préférable que la solution contienne au moins 50% de solvant. Selon une variante de réalisation ladite solution comprend en outre un non-solvant dans une proportion insuffisante pour provoquer la précipitation du polymère. on entend par non-solvant, un liquide dans lequel le polymère n'est pas soluble (non-solvant fort) ou est très peu soluble (non-solvant faible) à la température d'opération. Dans le cas où le non-solvant choisi est l'eau pure ou en mélange, cette température est comprise entre 5'C et 80-C. La présence d'une faible quantité d'un non-solvant faible permet la formation d'une solution colloidale du polymère qui favorise son organisation tridimensionnelle lors de la précipitation. Le polymère en solution est déposé à la surface de la première couche de 1'électrode par une méthode connue cosse l'immersion, l'enduction, la pulvérisation, etc... Cette surface présente des irrégularités et une certaine porosité qui sont comblées par la solution et facilite l'accrochage de la deuxième couche. Selon une variante de mise en oeuvre du procédé de l'invention, la première couche est imprégnée superficiellement d'un agent mouillant avant d'être recouverte dudit film de solution de polymère. Cet agent mouillant est par exemple un solvant organique volatil. Le film de solution de polymère est ensuite mis en contact avec le non-solvant. Le solvant est alors remplacé par le non-solvant avec lequel il est miscible, ce qui provoque la précipitation du polymère. La récupération ultérieur du solvant extrait par le non-solvant est facilitée. Si le non-solvant choisi est l'eau, le procédé selon l'invention a l'avantage de ne pas être polluant pour l'environnement et de faciliter le recyclage des solvants. Ledit premier et/ou ledit deuxième non-solvant sont choisis parmi l'eau, l'éthanol (CH30H), l'éthylène glycol, le glycérol, l'acétone, le carbonate de propylène (PC), le dichlorométhane, l'acétate d'éthyle, le butanol, le pentanol, l'acétonitrile et leurs mélanges. Un film de polymère solide recouvre alors la surface de l'électrode. I1 suffit d'évaporer par chauffage modéré le non-solvant, et éventuellement une partie du solvant résiduel, pour obtenir l'électrode selon l'invention. On peut réitérer les étapes du procédé plusieurs fois si on souhaite obtenir une deuxième couche plus épaisse. Selon une autre variante, le procédé comporte en outre une étape de réticulation dudit polymère après séchage de ladite électrode, ladite solution contenant un agent de réticulation. Cette étape supplémentaire s'avère nécessaire pour certaines applications où une tenue mécanique élevée du séparateur est requise. Par exemple dans le cas où l'une des électrodes d'un générateur électrochimique est constituée d'un métal susceptible de former des dendrites, la résistance de la deuxième couche vis à vis de la perforation est accrue, ce qui minimise le risque de court-circuit et accroit la fiabilité du générateur. Le procédé de réalisation d'une électrode selon l'invention se compose d'opérations simples et permet la fabrication en continu de tous les constituants du couple électrochimique. En supprimant l'étape de découpe du séparateur en tant que composant, on évite les pertes de matières qui résultent habituellement des chutes de découpe, ainsi on minimise la quantité de matière perdue. Le coût de fabrication de l'électrode selon la présente invention est par conséquent inférieur à celui d'une électrode de l'art antérieur associée à un séparateur classique. D'autres caractéristiques et avantages de la présente invention apparaîtront à la lecture des exemples suivants de modes de réalisation, donnés bien entendu à titre illustratif mais nullement limitatif, en référence au dessin annexé sur lequel: - la figure 1 représente une vue en coupe éclatée d'un générateur électrochimique au lithium de type bouton selon l'art antérieur, - la figure 2 représente une vue schématique partielle en coupe d'une électrode selon la présente invention, - la figure 3 est analogue à la figure 1 pour un générateur électrochimique au lithium comportant une électrode selon la présente invention, - la figure 4 montre les courbes d'évolution au cours du cyclage de la capacité C (en mAh/g) restituée par un générateur selon l'invention et d'un générateur de l'art antérieur en fonction du nombre de cycles effectués, - la figure 5 montre les courbes d'évolution au cours du cyclage de la capacité F (en Farads) déchargée par un supercondensateur selon l'invention. - la figure 6 est une photo par microscopie électronique (O,5cm=l m) montrant la surface de la première couche de l'électrode, - la figure 7 est une photo par microscopie électronique (lcm=lAm) montrant la surface de la deuxième couche de l'électrode selon l'invention. EXEMPLE 1 Afin de pouvoir tester une électrode de l'art antérieur, on réalise un générateur électrochimique 1 au lithium de type bouton tel que représenté sur la figure 1. L'électrolyte est une solution d'un mélange de sels de lithium dans un solvant non-aqueux. Le solvant non-aqueux se compose de 20% de carbonate de propylène (PC), 20% de carbonate d'éthylène (EC) et de 60% de carbonate de diméthyle (DMC) dans lequel est dissous un mélange de sels de lithium composé de trifluorométhanesulfonimide de lithium LiN(CF3S02)2 (LiTFSI) à la concentration de 1,5M et de perchlorate de lithium LiC104 à la concentration de O,lM. L'électrode positive 2 est composée d'un collecteur de courant sur lequel est déposée une couche constituée de 90% en poids de graphite mélangé à un liant polymère PVDF. L'électrode est séchée à llO'C 110 C puis elle est imprégnée d'électrolyte et laminée à chaud, avant d'être déposée dans la coupelle 3 du générateur. Le séparateur 4 est constitué d'une feuille de polypropylène de porosité 45%, d'épaisseur 50Am et de diamètre 22mm, qui a pour référence commerciale "CELGARD 2502". Le séparateur est imprégné d'électrolyte et déposé sur l'électrode positive 2. L'électrode négative 5 est une pastille de lithium métallique de diamètre 14mm. Une cale en inox 6 assure la reprise du courant et un ressort 7 maintient le contact entre les différents éléments du générateur. L'ensemble est recouvert par un couvercle 8 et un joint 9 assure l'étanchéité du générateur. Le générateur 1 est cyclé entre 0 et 2 Volts å un courant de 2 0mA/g de graphite. La figure 4 montre la courbe de décharge 42 du générateur 1 de l'art antérieur. La capacité initiale est de 240mAh/g de graphite. Après 25 cycles, elle n'est plus que de lsOmAh/g. EXEMPLE 2 Afin de pouvoir tester une électrode selon la présente invention, on réalise un générateur électrochimique 31 de type bouton tel que représenté en coupe éclatée sur la figure 3, comportant une électrode 32 selon l'invention. On peut voir sur la figure 2 une vue partielle en coupe de la partie II de l'électrode 32. L'électrode 32 est composée d'un collecteur de courant 23 en feuillard de cuivre sur 1 'une des deux faces duquel est déposée une première couche 24 à partir d'une pâte constituée d'au moins 90% en poids de graphite mélangé à 10% d'un liant polymère PVDF. L'électrode est séchée å 110 C puis elle est lainée & chaud. Sa surface est visible sur la figure 6. La fabrication de la seconde couche 25 de l'électrode 32 comporte les opérations suivantes. On enduit la face de la première couche 24 opposée au collecteur de courant 23 par une solution contenant 12,5% en poids de PVDF et 87,5% de TEP de manière à déposer un film de solution sur sa surface. Après égouttage, 1 'électrode est plongée pendant 20 minutes dans l'eau qui est un non-solvant fort afin de provoquer la précipitation du polymère. L'électrode est ensuite séchée à l'air, d'abord à 35 C puis à 120-C, pour enlever toute trace d'eau. On obtient une couche de PVDF solide d'épaisseur 50 m et de porosité 75%, fortement adhérente à la première couche. Sa résistivité est environ cinq fois plus faible que celle du séparateur mentionné dans l'exemple 1. L'électrode 32 préparée précédemment est imprégnée d'un électrolyte de même composition que celui décrit dans 1 ' exemple 1 ce qui provoque le gonflement de la deuxième couche. Elle est disposée dans la coupelle 3 de telle sorte que le collecteur de courant 23 se trouve au contact de la coupelle 3. Une anode 5 de lithium métallique est placée par dessus directement au contact de la deuxième couche 25. Une cale en inox 6 assure la reprise du courant et un ressort 7 maintient le contact entre les différents éléments du générateur. L'ensemble est recouvert par un couvercle 8 et un joint 9 assure ltétanchéité du générateur. Le générateur 31 est cyclé entre 0 et 2 Volts à un courant de 20mA/g de graphite. La figure 4 montre la courbe de décharge 41 du générateur 31 selon l'invention. La capacité initiale est de 350mAh/g de graphite. Après 50 cycles, elle n'est plus que de 300mAh/g. Initialement la capacité du générateur 31 selon l'invention est supérieure de 46% par rapport à celle du générateur 1 de l'art antérieur décrit dans l'exemple 1, et cette valeur se maintient pendant plus de 50 cycles. EXEMPLE 3 Afin de pouvoir tester une électrode selon la présente invention, on réalise un générateur électrochimique analogue à celui de l'exemple 2 mais dont la deuxième couche de l'électrode positive est réalisée de la manière suivante. On enduit la face de la première couche par une solution de 9,1% en poids de PVDF, de 54,5% de NXP et de 36,4% d'éthanol de manière à déposer un film de solution sur sa surface. Après égouttage, l'électrode est plongée dans de l'eau portée à 80'C, elle est ensuite séchée à l'air à 35-C. On obtient une couche de PVDF solide de porosité 25%. EXEMPLE 4 On réalise des électrodes selon la présente invention à partir d'une électrode positive et une électrode négative d'accumulateur nickel cadmium, toutes deux de type fritté de fabrication connue. De manière analogue aux exemples précédent, on dépose une solution composée de 90% en poids de PVDF et de 10% de PEO dans le TEP à la surface de chacune des deux électrodes. La précipitation du polymère est effectuée par immersion dans l'eau. On obtient une couche d'épaisseur 100Sm et de porosité supérieure à 60%. Afin de pouvoir tester les électrodes précédemment réalisées, on assemble un accumulateur nickel-cadmium de format prismatique comportant les électrodes et un électrolyte qui est de la potasse KOH concentrée (8,7N) en solution aqueuse. L'accumulateur a été cyclé à un courant de 100mA. Au troisième cycle, la capacité déchargée est de 704mAh. EXEMPLE 5 Afin de pouvoir tester une électrode selon la presente invention, on réalise un supercondensateur de type bouton comportant une électrode selon l'invention. L'électrode est composée d'un collecteur de courant qui est une feuille d'aluminium d'épaisseur 20Sm sur l'une des deux faces duquel est enduite 1aide d'une raclette une première couche d'une pâte constituée de 80% en poids de charbon actif de référence commerciale "SX ULTA NORDIT" mélangé à 20% d'un liant polymère PVP en solution aqueuse. L'électrode est séchée pendant une heure à 110-C puis elle est laminée & chaud.La première couche est alors superficiellement imprégnée d'un agent mouillant, composé d'un mélange équivolumique d'éthanol et de PC. Ceci permet en outre de faciliter l'élimination des bulles d'air et de limiter la pénétration du PVDF dans l'électrode. La réalisation de la seconde couche comporte les opérations suivantes. Sur le surface de la première couche, on étale à l'aide d'une tournette (disque tournant) une solution contenant 9,5% en poids de PVDF, 40% de NMP et 50,5% de PC qui est un non-solvant faible. On trempe 1'électrode pendant 15 à 20 minutes dans 1 'eau provoquant la précipitation du polymère. L'électrode est séchée à l'air à 35 C puis 110-C pour enlever toute trace d'eau et de solvants. On obtient alors une couche de PVDF de 501ru d'épaisseur et de porosité 50%, indissociable de la première couche. L'électrode préparée précédemment est associée à une contre-électrode qui lui est analogue mais ne comporte pas de deuxième couche. L'électrolyte est un mélange de PC et de tétrafluoroborate d'éthylammonium EtXNBFX à une concentration de 1N. Le supercondensateur est déchargé à plusieurs reprises à un courant de lmA/g de charbon actif. La figure 5 montre l'évolution de la capacité (courbe 51) au cours du cyclage du supercondensateur selon l'invention. On constate une excellente stabilité de la capacité sur plus de 1000 cycles. EXEMPLE6 Afin de pouvoir tester une électrode selon la présente invention, on assemble un supercondensateur de type bouton analogue à celui décrit dans 1 'exemple 3, mais comportant deux électrodes selon l'invention placées face à face de telle sorte que la deuxième couche de chacune des électrodes soient en contact. Dans ce cas l'épaisseur de la deuxième couche de chaque électrode est de 20 m. La présence de la deuxième couche améliore la tenue mécanique de chacune des électrodes. De plus la quantité de polymère utilisé put être minimisée par rapport au cas ou le séparateur est porté par une seule électrode. Ici l'épaisseur totale des deuxièmes couches n'est que de 40;un. Bien entendu la présente invention n'est pas limitée aux modes de réalisation décrits et représentés, mais elle est susceptible de nombreuses variantes accessibles à l'homme de l'art sans que l'on ne s'écarte de l'esprit de l'invention. En particulier, on pourra sans sortir du cadre de l'invention utiliser pour réaliser la première couche toute matière électrochimiquement active d'électrode connue et tout liant polymère usuel. L'électrode selon l'invention peut être assemblée dans des éléments électrochimiques de forme géométrique et de dimension variées: cylindrique, prismatique, etc... contenant un électrolyte aussi bien aqueux que non aqueux. REVENDICATIONS 1./ Electrode pour générateur électrochimique et supercondensateur comportant un électrolyte liquide, comprenant une première couche électroniquement conductrice contenant une matière électrochimiquement active et possédant une première face et une deuxième face, caractérisée en ce qu'elle comprend une deuxième couche microporeuse non conductrice constituée d'un matériau polymère adhérent à 1 'une au moins desdites faces de ladite première couche, ladite deuxième couche assurant la fonction de séparateur et étant susceptible d'être imprégnée par ledit électrolyte. 2./ Electrode selon la revendication 1, dans laquelle le volume poreux de ladite deuxième couche est compris entre 30% et 95%. 3./ Electrode selon l'une des revendications 1 et 2, dans laquelle l'épaisseur de ladite deuxième couche est comprise entre 10 m et 100un. 4./ Electrode selon l'une des revendications précédentes, dans laquelle ladite deuxième couche est constituée d'un matériau polymère choisi parmi le polyfluorure de vinylidène, le polychlorure de vinyl, le polyméthylmétacrylate, l'acétate de cellulose, une polysulfone, un polyéther, une polyoléfine, et leurs copolymères. 5./ Electrode selon l'une des revendications 1 à 3, dans laquelle ladite deuxième couche est constituée d'un matériau polymère qui est un alliage du polyfluorure de vinylidène avec un polymère choisi parmi une polysulfone, le polyméthylmétacrylate, le polyvinylpyrolidone, et les copolymères de polyfluorure de vinylidène et de polytétrafluorure d'éthane, de polyfluorure de vinylidène et d'hexafluorure de propylène, de vinylacétate et de vinylalcool. 6./ Electrode selon l'une des revendications précédentes, dans laquelle ladite deuxième couche contient en outre un agent mouillant dans une proportion inférieure à 10% en poids dudit polymère. 7./ Electrode selon l'une des revendications précédentes, dans laquelle ledit matériau polymère constituant ladite deuxième couche est réticulé. 8./ Electrode selon l'une des revendications précédentes, comprenant en outre un support conducteur de courant. 9./ Electrode selon la revendication 8, dans laquelle ledit support est situé au contact de ladite première face de ladite première couche et ladite deuxième couche est adhérente à ladite deuxième face de ladite première couche. 10./ Electrode selon la revendication 8, dans laquelle ledit support est inclus dans ladite première couche et ladite deuxième couche est adhérente à ladite première face et à ladite deuxième face de ladite première couche. 11./ Supercondensateur comportant une électrode selon l'une des revendications 1 à 8, dans laquelle ladite première couche contient une matière électrochimiquement active choisie parmi le charbon actif et un oxyde d'un métal de transition, et ladite deuxième couche est constituée de polyfluorure de vinylidène. 12./ Générateur électrochimique comportant une électrode selon 1 'une des revendications 1 à 8, dans laquelle ladite première couche contient une matière électrochimiquement active choisi parmi les matériaux susceptibles d'intercaler un cation alcalin, et ladite deuxième couche est constituée d'un matériau polymère qui est le polyfluorure de vinylidène. 13./ Procédé de fabrication d'une électrode selon l'une des revendications 1 à 8, comportant les étapes suivantes: - on réalise ladite première couche, - ladite première couche est recouverte d'un film de solution dudit polymère dans un solvant volatil, - ledit film est ensuite mis en contact avec un premier non-solvant volatil miscible avec ledit solvant, - ladite électrode est enfin séchée pour éliminer ledit solvant et ledit non-solvant. 14./ Procédé de fabrication d'une électrode selon la revendication 11, dans lequel ledit solvant est un solvant organique choisi parmi la cyclohexanone, le dichlorométhane, la diméthylacétamide, la diméthylforiaiide, 1 'hexaméthylphosphoramide, la diméthylsulfoxyde, le triéthylphosphate, la N-méthylpyrolidone et leurs mélanges. 15./ Procédé de fabrication d'une électrode selon l'une des revendications 11 et 12, dans lequel ladite solution comprend en outre un deuxième non-solvant dans une proportion insuffisante pour provoquer la précipitation du polymère. 16./ Procédé de fabrication d'une électrode selon l'une des revendications 11 à 13, dans lequel ledit premier et/ou ledit deuxième non-solvant sont choisis parmi l'eau, l'éthanol, l'éthylène glycol, le glycérol, l'acétone, le carbonate de propylène, le dichlorométhane, l'acétate d'éthyle, le butanol, le pentanol, l'acétonitrile et leurs mélanges. 17./ Procédé de fabrication d'une électrode selon l'une des revendications 11 à 14, dans lequel ladite première couche est imprégnée superficiellement d'un agent mouillant avant d'être recouverte dudit film de solution dudit polymère. 18./ Procédé de fabrication d'une électrode selon l'une des revendications 11 à 15, comportant en outre une étape de réticulation dudit polymère après séchage de ladite électrode, ladite solution contenant un agent de réticulation.